(57)【要約】  本発明は、多層フィルム、およびこのようなフィルムから形成された包装を提供する。一態様では、多層フィルムは、上部表面および下部表面を有するシーラント層であるＡ層であって、（ａ）エチレンおよびアルキルアクリレートを含むコポリマーであって、コポリマーが、２〜３０ｇ／１０分のメルトインデックス（Ｉ２）を有し、コポリマー中のアルキルアクリレートの総量が、コポリマーの重量に基づいて５〜３０重量％である、コポリマー、ならびに（ｂ）３０％以下の結晶化度および１．０ｇ／１０分以上のメルトインデックス（Ｉ２）を有するポリオレフィンエラストマーを含む、Ａ層と、上部表面および下部表面を有するＢ層と、を備え、Ｂ層の上部表面が、Ａ層の下部表面に接着接触している。【特許請求の範囲】
【請求項１】
多層フィルムであって、
上部表面および下部表面を有するシーラント層であるＡ層であって、
（ａ）エチレンおよびアルキルアクリレートを含むコポリマーであって、前記コポリマーが、２〜３０ｇ／１０分のメルトインデックス（Ｉ２）を有し、前記コポリマー中のアルキルアクリレートの総量が、前記コポリマーの重量に基づいて５〜３０重量％である、コポリマー、ならびに
（ｂ）３０％以下の結晶化度および１．０ｇ／１０分以上のメルトインデックス（Ｉ２）を有するポリオレフィンエラストマーを含む、Ａ層と、
上部表面および下部表面を有するＢ層と、を備え、
Ｂ層の前記上部表面が、Ａ層の下部表面に接着接触している、多層フィルム。
【請求項２】
前記ポリオレフィンエラストマーが、０．８５３〜０．８９０ｇ／ｃｍ３の密度を有するポリエチレンエラストマーである、請求項１に記載の多層フィルム。
【請求項３】
前記ポリオレフィンエラストマーが、０．８５３〜０．８９０ｇ／ｃｍ３の密度を有するエチレン／α−オレフィンインターポリマーである、請求項１に記載の多層フィルム。
【請求項４】
前記コポリマーが、エチレンと、メチルアクリレートおよびエチルアクリレートのうちの少なくとも１つと、を含む、請求項１〜３のいずれか一項に記載の多層フィルム。
【請求項５】
Ａ層が、前記Ａ層の重量に基づいて、４０〜９０重量％の前記コポリマーを含む、請求項１〜４のいずれか一項に記載の多層フィルム。
【請求項６】
Ａ層が、前記Ａ層の重量に基づいて、１０〜６０重量％の前記ポリオレフィンエラストマーを含む、請求項１〜５のいずれか一項に記載の多層フィルム。
【請求項７】
Ａ層が、少なくとも１つの追加のポリマーを含む、請求項１〜６のいずれか一項に記載の多層フィルム。
【請求項８】
Ａ層が、エチレン酢酸ビニルを更に含む、請求項１〜５のいずれか一項に記載の多層フィルム。
【請求項９】
Ａ層が、コロナ処理される、請求項１〜８のいずれか一項に記載の多層フィルム。
【請求項１０】
Ｂ層が、ポリエチレンを含む、請求項１〜９のいずれか一項に記載の多層フィルム。
【請求項１１】
少なくとも１つの追加の層を更に備え、Ａ層の前記上部表面が、前記フィルムの前記上部表面である、請求項１〜１０のいずれか一項に記載の多層フィルム。
【請求項１２】
前記追加の層が、Ｂ層の前記下部表面に積層される、請求項１１に記載の多層フィルム。
【請求項１３】
前記追加の層が、Ａ層およびＢ層と共押出される、請求項１１に記載の多層フィルム。
【請求項１４】
請求項１〜１３のいずれか一項に記載の多層フィルムと、トレイと、を備える、食品包装であって、Ａ層の前記上部表面が、前記トレイの少なくとも一部に封止される、食品包装。
【請求項１５】
前記トレイが、非晶質ポリエチレンテレフタレートから形成される、請求項１４に記載の食品包装。
【発明の詳細な説明】
【技術分野】
【０００１】
本発明は、多層フィルム、およびこのようなフィルムを含む包装に関する。
【背景技術】
【０００２】
ヒートシール可能かつ開封が容易なフィルムは、例えば、食品を含む容器を一時的に閉鎖するために大規模に用いられる。例えば、剥離可能なフィルムは、トレイなどの剛性容器に封止され得る。使用中、消費者は、剥離可能なフィルムを引き剥がす。
【０００３】
ヒートシール可能なフィルムは、熱を加える際に封止されることができなければならない。典型的な封止プロセスの間、フィルムの基布またはウェブ層は、封止顎部などの加熱された表面と直接接触する。これにより、熱は、フィルムの基布層を通して伝達されて、内側シーラント層を融解および融着して、シールを形成する。
【０００４】
シールを引き離すことに必要とされる力は、「シール強度」または「ヒートシール強度」と呼ばれ、これは、ＡＳＴＭ  Ｆ８８に従って測定され得る。所望のシール強度は、特定のエンドユーザ用途に従って変動する。シリアルライナー、スナック食品包装、クラッカーチューブ、およびケーキミックスライナーなどの柔軟性包装用途では、所望されるシール強度は、一般に約１〜９ポンド／インチの範囲である。例えば、開封が容易なシリアルボックスライナーの場合、約２〜３ポンド／インチの範囲のシール強度が一般的に指定されているが、具体的な目標は、個々の製造元の要件に応じて変動する。柔軟性包装用途に加えて、シール可能かつ剥離可能なフィルムはまた、便利な品目（例えば、プリンなどのスナック食品）のための蓋および医療器具などの剛性包装用途において使用され得る。典型的な剛性包装は、約１〜５ポンド／インチのシール強度を有する。
【０００５】
また、迅速な包装ライン速度を確実にするために役立つ低いヒートシール開始温度と、圧力および温度などのプロセス条件の変動に適応できる広い封止ウィンドウと、を有することが望ましい。
【０００６】
１つの種類の食品包装は、非晶質ポリエチレンテレフタレート（ＡＰＥＴもしくはＡ−ＰＥＴ）シートまたはトレイに蓋フィルムを封止することによって形成される。蓋フィルムをＡ−ＰＥＴシートまたはトレイに封止するための２つの典型的な手法がある。１つの手法では、ポリエチレン系シーラント層は、Ａ−ＰＥＴシートまたはトレイ上にコーティングまたは積層されて、蓋フィルムへのシートまたはトレイの接着を容易にする。この手法は、Ａ−ＰＥＴシートまたはトレイの製造コストを増加させ、シートまたはトレイの再生利用性を阻害する。他方の手法は、蓋フィルム中のシーラント層として、グリコール変性ポリエチレンテレフタレート（ＰＥＴ−Ｇ）を使用することを伴う。この手法は、結果として、ＰＥＴ−Ｇシーラント層と蓋フィルムの残部との間のタイ層を必要とし、ＰＥＴ−Ｇ樹脂の乾燥時間を必要とし、蓋フィルムの製造コストおよび製造の困難性を増大させる。
【０００７】
所望のシール特性を提供する、Ａ−ＰＥＴシートおよびトレイ、ならびに類似する材料から形成されたシートおよびトレイに蓋フィルムを封止するための新しい手法に対する必要性が依然として存在する。
【発明の概要】
【０００８】
本発明は、いくつかの用途では、蓋フィルム、または蓋フィルムの構成要素として使用され得るシーラント層を組み込む多層フィルムを提供する。例えば、いくつかの実施形態では、本発明の多層フィルムは、Ａ−ＰＥＴシートもしくはトレイ、または類似する材料から形成されたシートもしくはトレイへの蓋フィルムの接着を容易にするシーラント層を提供し得る。いくつかの態様では、本発明は、シーラント層がＡ−ＰＥＴシートまたはトレイ上に必要とされないようにシーラント層を蓋フィルム上に設けることによって、有利なことに、再生利用性を可能にし、かついくつかの用途のためのＡ−ＰＥＴシートおよびトレイの製造コストを低減する。更に、いくつかの態様では、多層フィルム中のポリエチレン系シーラント層は、ＰＥＴＧタイプのシーラントを使用することの欠点を回避しながら、吹込フィルム法を使用して蓋フィルムの製造を容易にする。
【０００９】
一態様では、本発明は、多層フィルムであって、上部表面および下部表面を有するシーラント層であるＡ層であって、（ａ）エチレンおよびアルキルアクリレートを含むコポリマーであって、コポリマーが、２〜３０ｇ／１０分のメルトインデックス（Ｉ２）を有し、コポリマー中のアルキルアクリレートの総量が、コポリマーの重量に基づいて５〜３０重量％である、コポリマー、ならびに（ｂ）３０％以下の結晶化度および１．０ｇ／１０分以上のメルトインデックス（Ｉ２）を有するポリオレフィンエラストマーを含む、Ａ層と、上部表面および下部表面を有するＢ層と、を備え、Ｂ層の上部表面が、Ａ層の下部表面に接着接触している、多層フィルムを提供する。
【００１０】
別の態様では、本発明は、本明細書に開示される多層フィルムのうちのいずれかと、トレイと、を備える、食品包装であって、Ａ層の上部表面が、トレイの少なくとも一部に封止される、食品包装に関する。
【００１１】
これらおよび他の実施形態は、発明を実施するための形態でより詳細に説明される。
【発明を実施するための形態】
【００１２】
矛盾する記述があるか、文脈から示唆されるか、または当該技術分野で慣習的でない限り、全ての部分およびパーセントは、重量に基づくものであり、全ての温度は、℃であり、全ての試験方法は、本開示の出願日現在のものである。
【００１３】
本明細書で使用される場合、「組成物」という用語は、組成物を含む材料の混合物、ならびに組成物の材料から形成された反応生成物および分解生成物を指す。
【００１４】
「ポリマー」は、同じ種類かまたは異なる種類にかかわらず、モノマーを重合させることによって調製されたポリマー化合物を意味する。したがって、ポリマーという一般的な用語は、ホモポリマーという用語（微量の不純物がポリマー構造に組み込まれ得るという理解の下に、１種類のみのモノマーから調製されたポリマーを指すために用いられる）、および本明細書において以下に定義されるインターポリマーという用語を包含する。微量の不純物（例えば、触媒残渣）が、ポリマー中および／またはポリマー内に組み込まれていることがある。ポリマーは、単一ポリマー、ポリマーブレンド、またはポリマー混合物であってもよい。
【００１５】
本明細書で使用される場合、「インターポリマー」という用語は、少なくとも２つの異なる種類のモノマーの重合によって調製されたポリマーを指す。インターポリマーという一般的な用語は、このためコポリマー（２つの異なる種類のモノマーから調製されたポリマーを指すために用いられる）、および３つ以上の異なる種類のモノマーから調製されたポリマーを含む。
【００１６】
本明細書で使用される場合、「オレフィン系ポリマー」または「ポリオレフィン」という用語は、過半量のオレフィンモノマー、例えば、エチレンまたはプロピレン（ポリマーの重量に基づいて）を重合された形態で含むポリマーを指し、任意に１つ以上のコモノマーを含んでもよい。
【００１７】
「ポリプロピレン」は、プロピレンモノマーから誘導された５０重量％よりも大きい単位を有するポリマーを意味する。
【００１８】
本明細書で使用される場合、「エチレン／α‐オレフィンインターポリマー」という用語は、重合形態において、過半量のエチレンモノマー（インターポリマーの重量に基づいて）、およびα‐オレフィンを含むインターポリマーを指す。
【００１９】
本明細書で使用される場合、「エチレン／α‐オレフィンコポリマー」という用語は、重合形態において、２種類のみのモノマーとして、過半量のエチレンモノマー（コポリマーの重量に基づいて）、およびα‐オレフィンを含むコポリマーを指す。
【００２０】
「付着接触」という用語および同様の用語は、１つの層が両方の層の層間表面（すなわち、接触する表面）を損傷することなく、他の層から除去することができないように、１つの層の１つの表面および別の層の１つの表面が接触してお互いに結合することを意味する。
【００２１】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順が、本明細書で具体的に開示されているかに関わらず、それらの存在を除外するよう意図されない。いかなる疑いも避けるために、「含む（ｃｏｍｐｒｉｓｉｎｇ）」という用語の使用を介して特許請求される全ての組成物は、矛盾する記述がない限り、ポリマー性か、または別のものであるかにかかわらず、いかなる追加の添加剤、アジュバント、または組成物をも含んでよい。対照的に、「本質的に〜から成る」という用語は、操作性に必須ではないものを除いて、あらゆる後続の記載の範囲から、任意の他の構成要素、ステップ、または手順を除外する。「から成る」という用語は、具体的に規定または列挙されていない任意の構成要素、ステップ、または手順を除外する。
【００２２】
「ポリエチレン」または「エチレン系ポリマー」は、エチレンモノマーから由来する単位の５０重量％より多くを含むポリマーを意味するものとする。これは、ポリエチレンホモポリマーまたはコポリマー（２つ以上のコモノマーに由来する単位を意味する）を含む。当該技術分野で知られているポリエチレンの一般的な形態としては、低密度ポリエチレン（ＬＤＰＥ）、線状低密度ポリエチレン（ＬＬＤＰＥ）、超低密度ポリエチレン（ＵＬＤＰＥ）、非常に低い密度のポリエチレン（ＶＬＤＰＥ）、線状および実質的に線状の低密度樹脂（ｍ−ＬＬＤＰＥ）の両方を含む単一部位触媒線状低密度ポリエチレン、中密度ポリエチレン（ＭＤＰＥ）、ならびに高密度ポリエチレン（ＨＤＰＥ）が挙げられる。これらのポリエチレン材料は、当該技術分野において一般的に知られているが、以下の説明は、これらの異なるポリエチレン樹脂のうちのいくつかの違いを理解するのに役立つ場合がある。
【００２３】
「ＬＤＰＥ」という用語はまた、「高圧エチレンポリマー」、または「高分岐ポリエチレン」とも称され、ポリマーが、過酸化物（例えば、参照により本明細書に組み込まれる、ＵＳ４，５９９，３９２を参照）などの、フリーラジカル開始剤を使用して、１４，５００ｐｓｉ（１００ＭＰａ）を上回る圧力で、オートクレーブもしくは管状反応器中で、部分的もしくは完全に、ホモ重合または共重合することを意味するように定義される。ＬＤＰＥ樹脂は、典型的には０．９１６〜０．９３５ｇ／ｃｍ３の範囲の密度を有する。
【００２４】
「ＬＬＤＰＥ」という用語は、伝統的なチーグラー・ナッタ触媒系、ならびにビス−メタロセン触媒（時折「ｍ−ＬＬＤＰＥ」と称される）および束縛構造触媒を含むが、これらに限定されない単一部位触媒を用いて作製された両樹脂を含み、線状、実質的に線状、または不均一なポリエチレンコポリマーまたはホモポリマーを含む。ＬＬＤＰＥは、ＬＤＰＥほど長くない鎖分枝を含有し、米国特許第５，２７２，２３６号、米国特許第５，２７８，２７２号、米国特許第５，５８２，９２３号、および米国特許第５，７３３，１５５号で更に定義される実質的に直鎖状のエチレンポリマー；米国特許第３，６４５，９９２号などの均質分枝鎖状直鎖状エチレンポリマー組成物；米国特許第４，０７６，６９８号に開示されるプロセスに従って調整されたものなどの不均質分枝鎖状エチレンポリマー；ならびに／またはそれらのブレンド（ＵＳ３，９１４，３４２もしくはＵＳ５，８５４，０４５に開示されるものなど）を含む。ＬＬＤＰＥは、当該技術分野で知られている任意の種類の反応器または反応器構成を使用して、気相、液相、もしくはスラリー重合、またはそれらの任意の組み合わせを介して作製され得る。
【００２５】
「ＭＤＰＥ」という用語は、０．９２６〜０．９３５ｇ／ｃｍ３の密度を有するポリエチレンを指す。「ＭＤＰＥ」は、典型的には、クロムもしくはチーグラー・ナッタ触媒を用いて、またはビスメタロセン触媒および拘束幾何触媒を含むが、これらに限定されない単一部位触媒を用いて作製され、典型的には、２．５よりも大きい分子量分布（「ＭＷＤ」）を有する。
【００２６】
「ＨＤＰＥ」という用語は、一般に、チーグラー・ナッタ触媒、クロム触媒、またはビスメタロセン触媒および拘束幾何触媒を含むが、これらに限定されない単一部位触媒で調製される、約０．９３５ｇ／ｃｍ３よりも大きい密度を有するポリエチレンを指す。
【００２７】
「ＵＬＤＰＥ」という用語は、一般に、チーグラー・ナッタ触媒、クロム触媒、またはビスメタロセン触媒および拘束幾何触媒を含むが、これらに限定されない単一部位触媒で調製される、０．８８０〜０．９１２ｇ／ｃｍ３の密度を有するポリエチレンを指す。
【００２８】
一態様では、本発明は、多層フィルムであって、上部表面および下部表面を有するシーラント層であるＡ層であって、（ａ）エチレンおよびアルキルアクリレートを含むコポリマーであって、コポリマーが、２〜３０ｇ／１０分のメルトインデックス（Ｉ２）を有し、コポリマー中のアルキルアクリレートの総量が、コポリマーの重量に基づいて５〜３０重量％である、コポリマー、ならびに（ｂ）３０％以下の結晶化度および１．０ｇ／１０分以上のメルトインデックス（Ｉ２）を有するポリオレフィンエラストマーを含む、Ａ層と、上部表面および下部表面を有するＢ層と、を備え、Ｂ層の上部表面が、Ａ層の下部表面に接着接触している、多層フィルムを提供する。
【００２９】
いくつかの実施形態では、コポリマー中のアルキルアクリレートの総量は、コポリマーの重量に基づいて１５〜２５重量％である。コポリマーが、いくつかの実施形態では、エチレンおよびエチルアクリレートを含み得、いくつかの実施形態では、エチレンおよびメチルアクリレートを含み得、いくつかの実施形態では、エチレン、エチルアクリレート、およびメチルアクリレートを含み得ることを理解されたい。いくつかの実施形態では、コポリマーは、エチレンおよびエチルアクリレートを含む。
【００３０】
いくつかの実施形態では、コポリマーのメルトインデックス（Ｉ２）は、５〜２５ｇ／１０分である。
【００３１】
Ａ層は、いくつかの実施形態では、Ａ層の重量に基づいて、エチレンおよびアルキルアクリレートを含む４０〜９０重量％のコポリマーを含む。いくつかの実施形態では、Ａ層は、Ａ層の重量に基づいて、エチレンおよびアルキルアクリレートを含む５０〜８０重量％のコポリマーを含む。Ａ層は、いくつかの実施形態では、Ａ層の重量に基づいて、エチレンおよびアルキルアクリレートを含む６０〜７５重量％コポリマーを含む。
【００３２】
いくつかの実施形態では、ポリオレフィンエラストマーは、ポリエチレンエラストマー、ポリプロピレンエラストマー、エチレンビニルアセテートエラストマー、またはそれらの組み合わせを含む。ポリオレフィンエラストマーがポリエチレンエラストマーを含むいくつかの実施形態では、ポリエチレンエラストマーは、０．８５３〜０．８９０ｇ／ｃｍ３の密度を有する。いくつかの実施形態では、ポリオレフィンエラストマーは、０．８５３〜０．８９０ｇ／ｃｍ３の密度を有するエチレン／α−オレフィンインターポリマーである。
【００３３】
ポリオレフィンエラストマーは、いくつかの実施形態では、２５％以下の結晶化度を有する。いくつかの実施形態では、ポリオレフィンエラストマーは、２０％以下の結晶化度を有する。いくつかの実施形態では、ポリオレフィンエラストマーは、４．０ｇ／１０分以上のメルトインデックス（Ｉ２）を有する。
【００３４】
いくつかの実施形態では、Ａ層は、Ａ層の重量に基づいて、１０〜６０重量％のポリオレフィンエラストマーを含む。Ａ層は、いくつかの実施形態では、Ａ層の重量に基づいて、２０〜５０重量％のポリオレフィンエラストマーを含む。いくつかの実施形態では、Ａ層は、Ａ層の重量に基づいて、２５〜４０重量％のポリオレフィンエラストマーを含む。
【００３５】
いくつかの実施形態では、Ａ層は、ポリオレフィンエラストマー、ならびにエチレンおよびアルキルアクリレートを含むコポリマーに加えて、少なくとも１つの追加のポリマーを含む。いくつかの実施形態では、少なくとも１つの追加のポリマーは、エチレン酢酸ビニルを含む。
【００３６】
いくつかの実施形態では、Ａ層は、コロナ処理され得る。
【００３７】
いくつかの実施形態では、Ｂ層は、ポリエチレンを含む。
【００３８】
いくつかの実施形態では、多層フィルムは、少なくとも１つの追加の層を更に備え、Ａ層の上部表面は、フィルムの上部表面である。少なくとも１つの追加の層は、いくつかの実施形態では、ポリエチレンテレフタレート、ポリプロピレン、ポリエチレン、ポリアミド、エチレンビニルアルコール、ポリカーボネート、ポリスチレン、ポリ（メチルメタクリレート）、またはそれらの組み合わせを含む。いくつかの実施形態では、追加の層は、Ｂ層の下部表面に積層される。追加の層は、いくつかの実施形態では、Ａ層およびＢ層と共押出される。
【００３９】
本明細書に記載されるように、多層フィルムは、２つ以上の実施形態の組み合わせを含み得る。
【００４０】
本発明のいくつかの実施形態は、食品包装などの包装に関する。いくつかの実施形態では、本発明の食品包装は、本明細書に開示される実施形態のいずれかによる多層フィルムと、トレイと、を備え、Ａ層の上部表面は、トレイの少なくとも一部に封止される。いくつかの実施形態では、トレイは、非晶質ポリエチレンテレフタレートから形成される。
【００４１】
本明細書に記載されるように、本発明の食品包装は、２つ以上の実施形態の組み合わせを含み得る。
【００４２】
シーラント層
本発明の多層フィルムは、シーラント層である第１の層（Ａ層）を含む。本明細書に述べられるように、シーラント層は、非晶質ポリエチレンテレフタレートまたは類似の材料から形成されたトレイに封止されるとき、望ましいシール強度を提供するポリマーのブレンドを含む。本発明の多層フィルムにおいて使用されるシーラント層は、蓋フィルムをＡ−ＰＥＴシートまたはトレイに封止するための現行の手法に勝る他の利点を提供し得る。
【００４３】
一実施形態では、シーラント層は、（ａ）エチレンおよびアルキルアクリレートを含むコポリマーであって、コポリマーが、２〜３０ｇ／１０分のメルトインデックス（Ｉ２）を有し、コポリマー中のアルキルアクリレートの総量が、コポリマーの重量に基づいて５〜３０重量％である、コポリマー、ならびに（ｂ）３０％以下の結晶化度および１．０ｇ／１０分以上のメルトインデックス（Ｉ２）を有するポリオレフィンエラストマーを含む。
【００４４】
エチレンおよびアルキルアクリレートを含むコポリマーは、例えば、エチレンエチルアクリレートコポリマー、エチレンメチルアクリレートコポリマー、またはエチレンブチルアクリレート、またはそれらの組み合わせであり得る。いくつかの実施形態では、エチレンおよびアルキルアクリレートを含むコポリマーは、エチレンエチルアクリレートである。
【００４５】
エチレンおよびアルキルアクリレートを含むコポリマーは、いくつかの実施形態では、コポリマーの重量に基づいて５〜３０重量％のアクリレート含有量を有する。いくつかの実施形態では、エチレンおよびアルキルアクリレートを含むコポリマーは、コポリマーの重量に基づいて１５〜２５重量％のアクリレート含有量を有する。本明細書で使用する場合、エチレンアルキルアクリレートコポリマーのアクリレート含有量は、ＡＳＴＭ  Ｄ３５９４を使用して測定される。
【００４６】
いくつかの実施形態では、エチレンおよびアルキルアクリレートを含むコポリマーのメルトインデックス（Ｉ２）は、２ｇ／１０分〜３０ｇ／１０分のメルトインデックスを有する。２ｇ／１０分〜３０ｇ／１０分の全ての個々の値および部分範囲は、本明細書に含まれ、本明細書に開示される。例えば、エチレンおよびアルキルアクリレート含むコポリマーは、２、３、４、５、１０、１３、１５、２０、２２、または２５ｇ／１０分の下限〜５、７、１０、１３、１５、１７、２０、２２、２５、２８、または３０ｇ／１０分の上限のメルトインデックスを有し得る。本発明の特定の態様では、エチレンおよびアルキルアクリレートを含むコポリマーは、５ｇ／１０分〜２５ｇ／１０分のメルトインデックスを有する。
【００４７】
いくつかの実施形態では、エチレンおよびアルキルアクリレートを含むコポリマーは、Ａ層の重量に基づいて、４０〜９０重量％のＡ層を含む。Ａ層は、いくつかの実施形態では、エチレンおよびアルキルアクリレートを含む５０〜８０重量％のコポリマーを含む。いくつかの実施形態では、エチレンおよびアルキルアクリレートを含むコポリマーは、Ａ層の重量に基づいて、６０〜７５重量％のＡ層を含む。
【００４８】
シーラント層において使用され得る市販のエチレンアルキルアクリレートコポリマーの例としては、例えば、ＡＭＰＬＩＦＹ（商標）ＥＡ１００、ＡＭＰＬＩＦＹ（商標）ＥＡ１０１、ＡＭＰＬＩＦＹ（商標）ＥＡ１０２、およびＡＭＰＬＩＦＹ（商標）ＥＡ１０３を含むＡＭＰＬＩＦＹ（商標）ＥＡの名称でＴｈｅ  Ｄｏｗ  Ｃｈｅｍｉｃａｌ  Ｃｏｍｐａｎｙから市販されているエチレンエチルアクリレートコポリマー、ならびにＤｕＰｏｎｔからＥｌｖａｌｏｙの名称で市販されているエチレンアルキルアクリレートコポリマーが挙げられる。
【００４９】
エチレンおよびアルキルアクリレートを含むコポリマーに加えて、シーラント層（Ａ層）は、３０％以下の結晶化度および１．０ｇ／１０分以上のメルトインデックス（Ｉ２）を有するポリオレフィンエラストマーも含む。
【００５０】
ポリオレフィンエラストマーは、ポリエチレンエラストマー、ポリプロピレンエラストマー、エチレンビニルエラストマー、またはそれらの組み合わせであり得る。
【００５１】
ポリオレフィンエラストマーは、３０％以下の結晶化度を有する。いくつかの実施形態では、ポリオレフィンエラストマーは、２５％以下の結晶化度を有する。いくつかの実施形態では、ポリオレフィンエラストマーは、２０％以下の結晶化度を有する。
【００５２】
いくつかの実施形態では、ポリオレフィンエラストマーは、１．０ｇ／１０分以上のメルトインデックス（Ｉ２）を有する。いくつかの実施形態では、ポリオレフィンエラストマーは、３０ｇ／１０分までのメルトインデックスを有する。１．０ｇ／１０分〜３０ｇ／１０分の全ての個々の値および部分範囲は、本明細書に含まれ、本明細書に開示される。例えば、ポリオレフィンエラストマーは、１、２、３、４、５、１０、１３、１５、２０、２２、または２５ｇ／１０分の下限〜５、７、１０、１３、１５、１７、２０、２２、２５、２８、または３０ｇ／１０分の上限のメルトインデックスを有し得る。本発明の特定の態様では、ポリオレフィンエラストマーは、４ｇ／１０分〜１５ｇ／１０分のメルトインデックスを有する。
【００５３】
いくつかの実施形態では、ポリオレフィンエラストマーは、０．８５３〜０．８９０ｇ／ｃｍ３の密度を有する。０．８５３ｇ／ｃｍ３〜０．８９０ｇ／ｃｍ３の全ての個々の値および部分範囲は、本明細書に含まれ、本明細書に開示され、例えば、ポリオレフィンエラストマーの密度は、０．８５３、０．８５５、０．８５７、０．８６０、０．８６５、０．８７０、または０．８７５ｇ／ｃｍ３の下限〜０．８７０、０．８７５、０．８８０、０．８８５、または０．８９０ｇ／ｃｍ３の上限であり得る。いくつかの実施形態では、ポリオレフィンエラストマーは、０．８５３〜０．８８５ｇ／ｃｍ３の密度を有する。
【００５４】
いくつかの実施形態では、ポリオレフィンエラストマーは、Ａ層の重量に基づいて、１０〜６０重量％のＡ層を含む。Ａ層は、いくつかの実施形態では、Ａ層の重量に基づいて、２０〜５０重量％のポリオレフィンエラストマーを含む。いくつかの実施形態では、ポリオレフィンエラストマーは、Ａ層の重量に基づいて、２５〜４０重量％のＡ層を含む。
【００５５】
シーラント層（Ａ層）に使用され得るポリオレフィンエラストマーの例としては、例えば、ＡＦＦＩＮＩＴＹ（商標）ＥＧ８１００Ｇ、ＡＦＦＩＮＩＴＹ（商標）ＥＧ８２００Ｇ、ＶＥＲＳＩＦＹ（商標）３４０１、ＥＮＧＡＧＥ（商標）８２００、およびＡＭＰＬＩＦＹ（商標）ＴＹ１０５２Ｈを含む、ＡＦＦＩＮＩＴＹ（商標）、ＥＮＧＡＧＥ（商標）、ＶＥＲＳＩＦＹ（商標）、およびＡＭＰＬＩＦＹ（商標）ＴＹの名称でＴｈｅ  Ｄｏｗ  Ｃｈｅｍｉｃａｌ  Ｃｏｍｐａｎｙから市販されているものが含まれる。
【００５６】
いくつかの実施形態では、シーラント層（Ａ層）は、追加のポリマーを更に含む。いくつかのこのような実施形態では、シーラント層（Ａ層）は、酢酸エチレンを更に含む。
【００５７】
シーラント層が酢酸エチレンコポリマーを含むとき、酢酸エチレンコポリマーは、例えば、エチレン酢酸ビニルであり得る。いくつかの実施形態では、エチレン酢酸ビニルは、５％〜４０％の酢酸ビニル含有量を有し得る。いくつかの実施形態では、エチレン酢酸ビニルは、５％〜３０％の酢酸ビニル含有量を有する。エチレン酢酸ビニルは、いくつかの実施形態では、１５％〜２５％の酢酸ビニル含有量を有する。本明細書で使用する場合、エチレン酢酸ビニルコポリマーの酢酸ビニル含有量は、ＡＳＴＭ  ５５９４を使用して測定される。
【００５８】
いくつかの実施形態では、酢酸エチレンコポリマーのメルトインデックス（Ｉ２）は、２ｇ／１０分〜３０ｇ／１０分のメルトインデックスを有する。２ｇ／１０分〜３０ｇ／１０分の全ての個々の値および部分範囲は、本明細書に含まれ、本明細書に開示される。例えば、酢酸エチレンコポリマーは、２、３、４、５、１０、１３、１５、２０、２２、または２５ｇ／１０分の下限〜５、７、１０、１３、１５、１７、２０、２２、２５、２８、または３０ｇ／１０分の上限のメルトインデックスを有し得る。本発明の特定の態様では、酢酸エチレンコポリマーは、５ｇ／１０分〜２５ｇ／１０分のメルトインデックスを有する。
【００５９】
いくつかの実施形態では、酢酸エチレンコポリマーは、Ａ層の重量に基づいて、４０〜９０重量％のＡ層を含む。Ａ層は、いくつかの実施形態では、Ａ層の重量に基づいて、５０〜８０重量％の酢酸エチレンコポリマーを含む。いくつかの実施形態では、酢酸エチレンコポリマーは、Ａ層の重量に基づいて、６０〜７５重量％のＡ層を含む。
【００６０】
シーラント層において使用され得る酢酸エチレンコポリマーの例としては、ＤｕＰｏｎｔからＥｌｖａｘの名称で市販されているエチレン酢酸ビニルコポリマー、例えばＥｌｖａｘ  ４５０ＡおよびＥｌｖａｘ  ２６０が挙げられる。
【００６１】
いくつかの実施形態では、少量の他のポリマーもＡ層に含まれ得る。このような他のポリマーの例としては、ポリエチレン（ホモポリマーまたはコポリマー）、ポリプロピレン（ホモポリマーまたはコポリマー）、エチレンアクリル酸、エチレンメタクリル酸、ポリブテン、ポリスチレン、ポリエステルなどが挙げられるが、これらに限定されない。
【００６２】
いくつかの実施形態では、シーラント層（Ａ層）は、多層フィルムを封止する前に、当業者に既知の技法を使用してコロナ処理され得る。
【００６３】
Ｂ層
本発明の多層フィルムは、上部表面および下部表面を有する第２の層（Ｂ層）を含み、Ｂ層の上部表面は、シーラント層（Ａ層）の下部表面に接着接触している。
【００６４】
一般に、Ｂ層は、当業者に既知の任意のポリマーまたはポリマーブレンドから形成され得る。いくつかの実施形態では、Ｂ層は、ポリオレフィンを含む。
【００６５】
Ｂ層は、いくつかの実施形態では、ポリエチレンを含む。ポリエチレンは、それがシーラント層とのＢ層の共押出を可能にし得るので、いくつかの実施形態では特に望ましくあり得る。このような実施形態では、Ｂ層は、本明細書の教示に基づいて多層フィルムにおける層としての使用に好適な当業者に既知の任意のポリエチレンを含み得る。例えば、Ｂ層において使用され得るポリエチレンは、いくつかの実施形態では、超低密度ポリエチレン（ＵＬＤＰＥ）、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、高融解強度高密度ポリエチレン（ＨＭＳ−ＨＤＰＥ）、超高密度ポリエチレン（ＵＨＤＰＥ）、強化ポリエチレンなどであり得る。
【００６６】
Ｂ層は、いくつかの実施形態では、ポリプロピレンを含む。ポリプロピレンは、プロピレン／α−オレフィンコポリマー、プロピレンホモポリマー、またはそれらのブレンドを含むことができる。様々な実施形態では、プロピレン／α−オレフィンコポリマーは、ランダムコポリマーポリプロピレン（ｒｃＰＰ）、衝撃性コポリマーポリプロピレン（ｈＰＰ＋少なくとも１つのエラストマー耐衝撃性改質剤）（ＩＣＰＰ）、高衝撃性ポリプロピレン（ＨＩＰＰ）、高溶融強度ポリプロピレン（ＨＭＳ−ＰＰ）、アイソタクチックポリプロピレン（ｉＰＰ）、シンジオタクチックポリプロピレン（ｓＰＰ）、エチレンとのプロピレン系コポリマー、およびこれらの組み合わせであり得る。
【００６７】
他の層
本発明の多層フィルムのいくつかの実施形態は、上記の層を越える層を含むことができる。３つ以上の層を含むこのような実施形態では、Ａ層の上部表面は、依然としてフィルムの上部表面であるだろう。言い換えると、いずれの追加の層も、Ｂ層の下部表面、または別の中間層に接着接触しているであろう。
【００６８】
例えば、多層フィルムは、例えば、バリア層、タイ層、ポリエチレン層、他のポリプロピレン層などを含む、用途に応じて典型的には多層フィルムに含まれる他の層を更に含み得る。
【００６９】
追加の層および多層フィルムの組成物に応じて、いくつかの実施形態では、追加の層は、フィルム内の他の層と共押出することができ、他の実施形態では、追加の層は、隣接する層の下部表面に積層することができる。
【００７０】
いくつかの実施形態では、多層フィルムは、ポリエチレンテレフタレート層を含み、ポリエチレンテレフタレート層の上部表面は、Ｂ層の下部表面に積層される。このような実施形態では、本明細書の教示に基づいて当業者に既知の任意のポリエチレンテレフタレートが使用され得る。
【００７１】
他の実施形態では、１つ以上の追加の層は、ポリプロピレン、ポリエチレン、ポリアミド、エチレンビニルアルコール、ポリカーボネート、ポリスチレン、ポリ（メチルメタクリレート）、またはこれらの組み合わせを含み得る。
【００７２】
添加剤
前述の層のいずれも、例えば、酸化防止剤、紫外線安定剤、熱安定剤、スリップ剤、ブロッキング防止剤、顔料または着色剤、加工助剤、架橋触媒、難燃剤、充填剤、および発泡剤などの当業者に既知のような１つ以上の添加剤を更に含み得ることを理解されたい。
【００７３】
本明細書に開示される層の組み合わせを含む多層フィルムは、例えば、層の数、フィルムの意図される用途、および他の要因に応じて、様々な厚さを有することができる。本発明の多層フィルムは、いくつかの実施形態では、２５〜２００ミクロン（典型的には、３５〜１５０ミクロン）の厚さを有する。
【００７４】
いくつかの実施形態では、本発明の多層フィルムは、非晶質ポリエチレンテレフタレートに封止され、かつＡＳＴＭ  Ｆ８８に従って測定されるときの少なくとも８００ｇ／２５ｍｍのヒートシール強度などの望ましいシール特性、および／または１２０℃以下のヒートシール開始温度を有利に提供し得る。いくつかの実施形態では、本発明の多層フィルムは、非晶質ポリエチレンテレフタレートに封止されて、ＡＳＴＭ  Ｆ８８に従って測定されるとき、８００〜１６００ｇ／２５ｍｍのシール強度を提供し得る。いくつかの実施形態では、本発明の多層フィルムは、非晶質ポリエチレンテレフタレートに封止されて、ＡＳＴＭ  Ｆ８８に従って測定されるとき、少なくとも８５０ｇ／２５ｍｍのシール強度を提供し得る。
【００７５】
多層フィルムの調製方法
多層フィルムは、本明細書の教示に基づいて、当業者に既知の技法を使用して形成することができる。例えば、共押出され得る層の場合、このような層は、本明細書の教示に基づいて、当業者に既知の技法を使用して、吹込フィルムまたはキャストフィルムとして共押出され得る。特に、本明細書に開示された異なるフィルム層の組成物に基づいて、吹込フィルム製造ラインおよびキャストフィルム製造ラインは、本明細書の教示に基づいて、当業者に既知の技法を使用して、単一の押出ステップで本発明の多層フィルムを共押出するように構成することができる。
【００７６】
いくつかの実施形態では、多層フィルムは、共押出され、次いで１つ以上の追加の層に積層される複数の層を含んでもよい。このような実施形態では、共押出フィルムの表面は、本明細書の教示に基づいて、当業者に既知の技術を使用して、別のフィルム層の表面に積層することができる。例えば、多層フィルムがポリエチレンテレフタレート層を含むいくつかの実施形態では、ポリエチレンテレフタレート層は、Ｂ層または別の中間層の下部表面に積層され得、シーラント層の上部表面は、積層された多層フィルムの上部表面として残る。
【００７７】
上に示されるように、いくつかの実施形態では、シーラント層（Ａ層）は、本明細書の教示に基づいて当業者に既知の技法を使用してコロナ処理され得る。
【００７８】
包装
本発明の多層フィルムは、包装を形成するために使用することができる。例えば、いくつかの実施形態では、本発明の多層フィルムは、シートまたはトレイに封止されて、食品包装を形成し得る。このような包装に含まれ得る食品の例としては、肉、チーズ、および他の食品が挙げられる。
【００７９】
トレイまたはシートは、非晶質ポリエチレンテレフタレート、配向ポリエチレンテレフタレート、ポリブチレンテレフタレート、ポリトリメチレンテレフタレート、およびポリエチレンナフタレートなどのポリエステルから形成され得る。本発明の多層フィルムは、ポリエチレンテレフタレートまたは非晶質ポリエチレンテレフタレートから形成されたトレイまたはシートと共に使用するのに特に適し得る。このようなトレイまたはシートは、本明細書の教示に基づいて、かつ包装の特定の用途（例えば、食品の種類、食品の量など）に基づいて、当業者に既知の技法を使用して形成され得る。
【００８０】
本発明の多層フィルムは、本明細書の教示に基づいて当業者に既知の技法を使用して、フィルムのシーラント層（Ａ層）を介してシートまたはトレイに封止され得る。
【００８１】
試験方法
本明細書に他に指示がない限り、以下の分析方法は、本発明の態様を記載する際に使用される。
【００８２】
密度
密度測定のための試料は、ＡＳＴＭ  Ｄ１９２８に従って調製される。ポリマー試料を、１９０℃および３０，０００ｐｓｉ（２０７ＭＰａ）で３分間、次いで２１℃および２０７ＭＰａで１分間圧縮する。測定は、ＡＳＴＭ  Ｄ７９２、方法Ｂを使用して、１時間以内の試料加圧で行われる。
【００８３】
メルトインデックス
メルトインデックスＩ２（またはＩ２）およびＩ１０（またはＩ１０）は、ＡＳＴＭ  Ｄ−１２３８に従い、１９０℃、２．１６ｋｇおよび１０ｋｇ荷重で、それぞれ測定される。それらの値は、ｇ／１０分で報告される。「メルトフローレート」は、ポリプロピレン系の樹脂に関して使用され、ＡＳＴＭ  Ｄ１２３８（２３０℃、２．１６ｋｇ）に従い判定される。
【００８４】
結晶化度パーセント
示差走査熱量測定（ＤＳＣ）は、広範囲の温度にわたるポリマーの溶解および結晶化挙動を測定するために使用される。例えば、ＲＣＳ（冷蔵冷却システム）およびオートサンプラーを備えているＴＡ  Ｉｎｓｔｒｕｍｅｎｔｓ  Ｑ１０００ＤＳＣは、この分析を実施するために使用される。試験中、５０ｍｌ／分の窒素パージガスフローを使用する。各試料は、約１７５℃で薄フィルムに溶解押圧され、次いで、融解試料は、室温（約２５℃）まで空冷される。フィルム試料は、「０．１〜０．２グラム」の試料を１７５℃、１，５００ｐｓｉで３０秒間押圧して、「０．１〜０．２ミル厚」のフィルムを形成することによって形成される。３〜１０ｍｇ、６ｍｍの直径の試料は、冷却されたポリマーから抽出され、秤量され、軽いアルミニウムパン（約５０ｍｇ）内に載置され、圧着閉鎖される。次いで、その熱的特性を測定するために、分析が実施される。
【００８５】
試料の熱挙動は、試料温度に上下の勾配を付けて熱流量対温度プロファイルを作成することによって測定される。第１に、試料は、その熱履歴を除去するために、１８０℃まで急速に加熱されて、５分間等温保持される。次に、試料は、１０℃／分冷却速度で−４０℃まで冷却されて、５分間−４０℃まで等温保持された。試料は、次いで、１０℃／分加熱率で１５０℃まで加熱される（これは「第２の熱」勾配である）。冷却および第２の加熱曲線を記録する。冷却曲線は、結晶化の開始から−２０℃までのベースライン終点を設定することによって分析される。熱曲線は、ベースライン終点を−２０℃から溶解終点に設定することによって分析される。測定される値は、ピーク溶解温度（Ｔｍ）、ピーク結晶化温度（Ｔｃ）、融解熱（Ｈｆ）（ジュール／グラム）、および結晶化度％＝（（Ｈｆ）／（２９０Ｊ／ｇ））×１００を使用する試料についての算出された結晶化度％である。融解熱（Ｈｆ）およびピーク溶解温度は、第２の熱曲線から報告される。ピーク結晶化温度は、冷却曲線から測定され得る。
【００８６】
ヒートシール強度
ヒートシール強度またはシール強度は、以下のとおりにＡＳＴＭ  Ｆ８８を使用して測定される。
【００８７】
２ミルの厚さを有するフィルムは、１０ミルの厚さを有する非晶質ポリエチレンテレフタレートのシート上に載置され、多層フィルムのシーラント層は、シートと接触している。次いで、ＫＯＰＰＥヒートシーラーのシールバーは、８０℃〜１５０℃範囲の様々な封止温度で１０℃刻みで、それぞれ１秒の滞留時間および１つのバーの封止圧力で多層フィルムに押し付けられる（すなわち、異なるフィルム試料は、評価のために８０℃〜１５０℃の各封止温度で封止される）。
【００８８】
封止された試料は、２４時間（２３℃および５０％の相対湿度で）条件付けされて、多層フィルムの縦方向に、１インチの幅を有するストリップに切断される。ストリップは、次いで、ＡＳＴＭ  Ｆ８８に記載される技法Ａの保持方法の下で、１０インチ／分の速度で、Ｉｎｓｔｒｏｎデバイス上で引っ張られる。５回の反復試験試料からのピーク負荷平均が記録される。
【００８９】
ヒートシール開始温度
上記のヒートシール強度測定から、ヒートシール開始温度（ＨＳＩＴ）は、シール強度がＡＳＴＭ  Ｆ８８の下で４５４ｇ／２５ｍｍ超に到達する最低温度として測定される。
【００９０】
本発明のいくつかの実施形態を、以下の実施例において詳細に説明する。
【実施例】
【００９１】
以下の材料が、後述される実施例において使用される。
【００９２】
［表］
2019521014.tif 000002
【００９３】
ＡＭＰＬＩＦＹ（商標）ＥＡ１００、ＡＭＰＬＩＦＹ（商標）ＥＡ１０１、およびＡＭＰＬＩＦＹ（商標）ＥＡ１０３は、Ｔｈｅ  Ｄｏｗ  Ｃｈｅｍｉｃａｌ  Ｃｏｍｐａｎｙから市販されているエチレンエチルアクリレートコポリマーである。Ｅｌｖａｘ４５０は、１８重量％の酢酸ビニル含有量を有する、ＤｕＰｏｎｔから市販されているエチレン酢酸ビニルコポリマーである。ＡＦＦＩＮＩＴＹ（商標）１８４０、ＡＦＦＩＮＩＴＹ（商標）８１００、ＡＦＦＩＮＩＴＹ（商標）８２００、およびＥＮＧＡＧＥ（商標）８１５０は、Ｔｈｅ  Ｄｏｗ  Ｃｈｅｍｉｃａｌ  Ｃｏｍｐａｎｙから市販されているポリオレフィンエラストマーである。ＡＭＰＬＩＦＹ（商標）ＴＹ１０５２Ｈは、Ｔｈｅ  Ｄｏｗ  Ｃｈｅｍｉｃａｌ  Ｃｏｍｐａｎｙから市販されている無水マレイン酸グラフト化ポリオレフィンエラストマーである。
【００９４】
上記の材料は、Ａ層／Ｂ層／Ｃ層（Ａ／Ｂ／Ｃ）の構造を有する異なる多層フィルム内に異なるシーラント層（Ａ層）を形成するために使用される。各フィルムのためのＢ層は、Ｔｈｅ  Ｄｏｗ  Ｃｈｅｍｉｃａｌ  Ｃｏｍｐａｎｙから市販されている、０．９４０ｇ／ｃｍ３の密度および０．８５ｇ／１０分のメルトインデックス（Ｉ２）を有する強化ポリエチレンであるＥＬＩＴＥ（商標）５９４０Ｇである。各フィルムのためのＣ層は、Ｔｈｅ  Ｄｏｗ  Ｃｈｅｍｉｃａｌ  Ｃｏｍｐａｎｙから市販されている、０．９３５ｇ／ｃｍ３の密度および１．０ｇ／１０分のメルトインデックス（Ｉ２）を有する直鎖状低密度ポリエチレンであるＤＯＷＬＥＸ（商標）２０３８．６８Ｇである。
【００９５】
フィルムは、２５％のＡ層／５０％のＢ層／２５％のＣ層の重量分布を有する多層フィルムを提供するために、従来のポリエチレン吹込フィルムラインを介して製作される。Ａ層、Ｂ層、およびＣ層のための樹脂押出の融解温度は、それぞれ、４１２°Ｆ、４３１°Ｆ、および４２４°Ｆである。吹込フィルムラインのダイ直径は、２．９５インチであり、レイフラットは、１２インチであり、ブローアップ比は、２．６であり、ダイギャップは、７８．７ミルである。出力速度は、３６ｌｂ／時間である。
【００９６】
フィルムのヒートシール強度およびヒートシール開始温度は、上記の技法を使用して測定される。
【００９７】
表１は、各々の多層フィルムのＡ層の組成、ならびにヒートシール強度およびヒートシール開始温度を示す。表１に示されるヒートシール強度は、１２０℃〜１５０℃の温度範囲で測定される最大ヒートシール強度である。より高い温度で、より高いヒートシール強度が観察され得る。本発明のフィルムとして標識されたフィルムは、本発明のある特定の実施形態によるフィルムであり、比較フィルムとして標識されたフィルムは、比較目的で提供される。
【００９８】
【表１−１】
2019521014.tif 000003
【００９９】
【表１−２】
2019521014.tif 000004
【０１００】
上に示されるように、本発明の多層フィルム（本発明のフィルム１〜９）におけるシーラント層は、比較フィルムよりも高いヒートシール強度（８５０ｇ／２５ｍｍ以上）および低いヒートシール開始温度（１２０℃以下）の両方を示す。
【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
多層フィルムであって、
上部表面および下部表面を有するシーラント層であるＡ層であって、
（ａ）エチレンおよびアルキルアクリレートを含むコポリマーであって、前記コポリマーが、２〜３０ｇ／１０分のメルトインデックス（Ｉ２）を有し、前記コポリマー中のアルキルアクリレートの総量が、前記コポリマーの重量に基づいて５〜３０重量％である、コポリマー、ならびに
（ｂ）３０％以下の結晶化度および１．０ｇ／１０分以上のメルトインデックス（Ｉ２）を有するポリオレフィンエラストマーを含む、Ａ層と、
上部表面および下部表面を有するＢ層と、を備え、
Ｂ層の前記上部表面が、Ａ層の下部表面に接着接触している、多層フィルム。
【請求項２】
前記ポリオレフィンエラストマーが、０．８５３〜０．８９０ｇ／ｃｍ３の密度を有するポリエチレンエラストマーまたはエチレン／α−オレフィンインターポリマーである、請求項１に記載の多層フィルム。
【請求項３】
前記コポリマーが、エチレンと、メチルアクリレートおよびエチルアクリレートのうちの少なくとも１つと、を含む、請求項１または２に記載の多層フィルム。
【請求項４】
Ａ層が、前記Ａ層の重量に基づいて、４０〜９０重量％の前記コポリマーを含む、請求項１〜３のいずれか一項に記載の多層フィルム。
【請求項５】
Ａ層が、前記Ａ層の重量に基づいて、１０〜６０重量％の前記ポリオレフィンエラストマーを含む、請求項１〜４のいずれか一項に記載の多層フィルム。
【請求項６】
Ａ層が、少なくとも１つの追加のポリマーを含む、請求項１〜５のいずれか一項に記載の多層フィルム。
【請求項７】
Ａ層が、エチレン酢酸ビニルを更に含む、請求項１〜４のいずれか一項に記載の多層フィルム。
【請求項８】
Ｂ層が、ポリエチレンを含む、請求項１〜７のいずれか一項に記載の多層フィルム。
【請求項９】
少なくとも１つの追加の層を更に備え、Ａ層の前記上部表面が、前記フィルムの前記上部表面であり、前記追加の層が、Ｂ層の前記下部表面に積層されるか、または前記追加の層が、Ａ層およびＢ層と共押出される、請求項１〜８のいずれか一項に記載の多層フィルム。
【請求項１０】
請求項１〜９のいずれか一項に記載の多層フィルムと、トレイと、を備える、食品包装であって、Ａ層の前記上部表面が、前記トレイの少なくとも一部に封止される、食品包装。
【国際調査報告】
2019521014.tif 000005
2019521014.tif 000006